(57)【要約】【課題】小サイズ多数量の多孔質バルブ金属層を備え、薄型コンデンサの実現に有効な基板に接合された多孔質バルブ金属陽極体シートおよびその製造方法を提供する。【解決手段】バルブ金属膜からなる集電体の片面にバルブ金属多孔質膜を備え、その集電体の反対の片面に熱接着性絶縁基板を備えて、バルブ金属多孔質膜の表面から熱接着性絶縁基板の内部に達する升目状の溝を備えることを特徴とし、さらにはバルブ金属膜からなる集電体の熱接着性絶縁基板側の表面は、見掛け面積の１．３倍以上、５．０倍以下の表面積を有する粗面である多孔質バルブ金属陽極体シート。【選択図】図１
2010183047.tif 000002
【特許請求の範囲】
【請求項１】
バルブ金属膜からなる集電体の片面にバルブ金属多孔質膜を備え、前記集電体の反対の片面に熱接着性絶縁基板を備え、前記バルブ金属多孔質膜の表面から前記熱接着性絶縁基板の内部に達する升目状の溝を備えることを特徴とするバルブ金属陽極体シート。
【請求項２】
前記バルブ金属集電体の熱接着性絶縁基板を備える側の表面が、見掛け面積の１．３倍以上、５．０倍以下の表面積を有する粗面であることを特徴とする請求項１記載のバルブ金属陽極体シート。
【請求項３】
銅膜からなる集電体の片面にバルブ金属膜を備え、前記バブル金属膜の上に、バルブ金属多孔質膜を備え、前記集電体の反対の片面に熱接着性絶縁基板を備え、前記バルブ金属多孔質膜の表面から前記熱接着性絶縁基板の内部に達する升目状の溝を備え、前記集電体の端面および前記溝の内部が絶縁樹脂で被覆されていることを特徴とするバルブ金属陽極体シート。
【請求項４】
前記バルブ金属多孔質膜および前記バルブ金属膜がＴａ、Ｎｂ、Ｔａ合金、およびＮｂ合金のうちのいずれかからなることを特徴とする請求項１乃至３のいずれか１項に記載のバルブ金属陽極体シート。
【請求項５】
前記熱接着性絶縁基材が、前記集電体にまで通じる開口部を備え、前記開口部を通して前記集電体に導通した陽極電極を備えることを特徴とする請求項１乃至４のいずれか１項に記載のバルブ金属陽極体シート。
【請求項６】
バルブ金属膜からなる集電体の片面上に、バルブ金属および該バルブ金属と相溶性を持たない異相成分からなる混合膜を形成する工程と、前記混合膜を熱処理する工程と、バルブ金属膜集電体面と熱接着性絶縁基板プリプレグを接合する工程と、前記混合膜の表面から前記熱接着性絶縁基板の内部に達する升目状の溝を形成する工程と、前記混合膜の異相成分を除去してバルブ金属多孔質膜を形成する工程を有することを特徴とするバルブ金属陽極体シートの製造方法。
【請求項７】
バルブ金属膜からなる集電体の一方の面を、多孔質膜作製による粗面化処理または機械的粗面化処理により粗面とする工程と、前記集電体のもう一方の面に、バルブ金属および該バルブ金属と相溶性を持たない異相成分からなる混合膜を形成する工程と、前記混合膜を熱処理する工程と、前記集電体の粗面と熱接着性絶縁基板プリプレグを接合する工程と、前記混合膜の表面から前記熱接着性絶縁基板の内部に達する升目状の溝を形成する工程と、前記混合膜の異相成分を除去してバルブ金属多孔質膜を形成する工程を有することを特徴とするバルブ金属陽極体シートの製造方法。
【請求項８】
前記多孔質作製による粗面化処理が、バルブ金属および該バルブ金属と相溶性を持たない異相成分からなる混合膜を形成する工程と、前記混合膜を熱処理する工程と、前記混合膜の異相成分を除去してバルブ金属多孔質膜を形成する工程を有することを特徴とする請求項７記載のバルブ金属陽極体シートの製造方法。
【請求項９】
前記機械的粗面化処理が、サンドブラスト、或いはショットブラストであることを特徴とする請求項７記載のバルブ金属陽極体シートの製造方法。
【請求項１０】
銅膜の片面上に、バルブ金属および該バルブ金属と相溶性を持たない異相成分からなる混合膜を形成し、前記混合膜の上にバルブ金属膜からなる集電体を形成する工程と、前記混合膜を熱処理する工程と、バルブ金属膜集電体面と熱接着性絶縁基板プリプレグを接合する工程と、前記銅膜の表面から熱接着性絶縁基板の内部に達する升目状の溝を形成する工程と、前記銅膜および前記混合膜の異相成分を除去してバルブ金属多孔質膜を形成する工程を有することを特徴とするバルブ金属陽極体シートの製造方法。
【請求項１１】
銅膜からなる集電体の片面上に、バルブ金属膜を形成した後、バルブ金属および該バルブ金属と相溶性を持たない異相成分からなる混合膜を形成する工程と、前記混合膜を熱処理する工程と、銅膜集電体面と熱接着性絶縁基板プリプレグを接合する工程と、前記混合膜の表面から熱接着性絶縁基板の内部に達する升目状の溝を形成する工程と、前記溝の内部に絶縁樹脂を充てんする工程と、前記混合膜の異相成分を除去してバルブ金属多孔質膜を形成する工程を有することを特徴とするバルブ金属陽極体シートの製造方法。
【請求項１２】
前記バルブ金属多孔質膜および前記バルブ金属膜が、Ｔａ、Ｎｂ、Ｔａ合金、およびＮｂ合金のうちのいずれかである請求項６乃至１１のいずれか１項に記載のバルブ金属陽極体シートの製造方法。
【請求項１３】
前記異相成分が、Ｃｕであることを特徴とする請求項６乃至１２のいずれか１項に記載のバルブ金属陽極体シートの製造方法。
【請求項１４】
前記熱接着性絶縁基板に、前記集電体に通じる開口部を形成する工程と、前記開口部を通して前記集電体と導通した陽極電極を形成する工程を有することを特徴とする請求項６乃至１３のいずれか１項に記載のバルブ金属陽極体シートの製造方法。
【発明の詳細な説明】
【技術分野】
【０００１】
本発明は、固体電解コンデンサを構成するバルブ金属陽極体シートおよび、その製造方法に関する。
【背景技術】
【０００２】
固体電解コンデンサであるタンタル電解コンデンサおよびニオブ電解コンデンサは、小型、大容量、および高信頼性という特徴を有しており、携帯電話、ノートパソコンに代表される小型電子機器に必要不可欠な電子部品である。近年の電子機器の低背化、高機能化に伴い、タンタル電解コンデンサおよびニオブ電解コンデンサにも、薄型化と高容量化が強く要求されている。
【０００３】
従来のタンタル電解コンデンサおよびニオブ電解コンデンサは、タンタル粉末やニオブ粉末を、圧粉成型および焼結した多孔質ペレットを陽極体として用いている。
特許文献１には、多孔質ペレット陽極体に誘電体被膜、固体電解質層、カーボン層、銀ペースト層を順次形成したコンデンサ素子を、陰極電極と陽極電極を形成した回路基板に接着して、コンデンサ完成品に対する体積比率を高めて、小型大容量なコンデンサを製造する方法が記載されているが、陽極体の薄型化には製法上の限界があり、得られるタンタル電解コンデンサまたはニオブ電解コンデンサの薄型化にも、おのずと限界が生じている。
【０００４】
又、特許文献２には、薄肉化の難しい樹脂モールドではなく、プリプレグと補強板でコンデンサ素子を貼着した薄型の固体電解質コンデンサが提案されているが、コンデンサ素子はエッチングアルミ箔に基づくものであって、タンタルおよびニオブ電解コンデンサではなかった。尚、コンデンサ素子とは、陽極体に誘電体被膜、固体電解質層およびカーボン層、銀ペースト層などの導電体層を形成した、コンデンサとしての基本構造が形成されたものである。
【０００５】
特許文献１或いは特許文献２に開示される電解コンデンサに対して、特許文献３には、タンタル箔やニオブ箔の上に、バルブ金属と、このバルブ金属と相溶性を持たない異相成分からなる混合膜を、スパッタリングなどで形成し、真空中または不活性ガス中で熱処理をして、その後、異相成分のみを選択的に除去するという方法で、バルブ金属多孔質層を有する箔状の多孔質バルブ金属陽極体を製造する方法が提案されている。
この方法によって作製される箔状の多孔質バルブ金属陽極体により、固体電解コンデンサのさらなる薄型化が可能となり、有効な方法といえる。
【先行技術文献】
【特許文献】
【０００６】
【特許文献１】特開２００１−１０２２５２号公報
【特許文献２】特開２００４−５５６９９号公報
【特許文献３】特開２００６−４９８１６号公報
【発明の概要】
【発明が解決しようとする課題】
【０００７】
しかしながら、特許文献３に提案される箔状の多孔質バルブ金属陽極体は、熱処理した混合膜を所定の小さなコンデンサ素子サイズに切り出した後、異相成分のみを選択的に除去して形成するが、個片となった小サイズ多数量の混合膜の取り扱いは、かならずしも容易ではない。
【０００８】
又、箔状の多孔質バルブ金属陽極体を用いて誘電体被膜、固体電解質、導電体層を形成したコンデンサ素子を、プレプリグなどの基板に接着することは、やはり個片で取り扱わなければならず、薄型コンデンサの実現に有効であるが、不良率が高まり満足すべき製造歩留りを得ることが困難になる虞を生じる。
【０００９】
そこで、本発明は、係る問題に鑑みてなされたものであって、小サイズ多数量の多孔質バルブ金属層を備え、薄型コンデンサの実現に有効な基板に接合された多孔質バルブ金属陽極体シートおよびその製造方法を提供することを目的とするものである。
【課題を解決するための手段】
【００１０】
本発明の第一の発明は、第一のバルブ金属陽極体シートに関し、バルブ金属膜からなる集電体の片面にバルブ金属多孔質膜を備え、その集電体の反対の片面に熱接着性絶縁基板を備えて、バルブ金属多孔質膜の表面から熱接着性絶縁基板の内部に達する升目状の溝を備えることを特徴とし、さらには、本発明の第一の発明において用いるバルブ金属膜からなる集電体の熱接着性絶縁基板側の表面は粗面化されており、その表面積は見掛け面積の１．３倍以上、５．０倍以下であることが好ましい。
【００１１】
本発明の第二の発明は、第二のバルブ金属陽極体シートに関し、銅膜からなる集電体の片面にバルブ金属膜を備え、このバブル金属膜の上にバルブ金属多孔質膜を備え、集電体の反対の片面に熱接着性絶縁基板を備えて、バルブ金属多孔質膜の表面から熱接着性絶縁基板の内部に達する升目状の溝を備え、集電体の端面および溝の内部が絶縁樹脂で被覆されていることを特徴とする。
【００１２】
尚、本発明の第一の発明および第二の発明において用いるバルブ金属多孔質膜並びにバルブ金属膜は、Ｔａ、Ｎｂ、Ｔａ合金、およびＮｂ合金のうちのいずれかであることが好ましく、又熱接着性絶縁基材は、集電体にまで通じる開口部を備え、この開口部を通して集電体に導通した陽極電極を備えることが好ましい。
【００１３】
本発明の第三の発明は、第一のバルブ金属陽極体シートの製造方法に関するもので、製造方法Ａは、バルブ金属膜からなる集電体の片面上に、バルブ金属および該バルブ金属と相溶性を持たない異相成分からなる混合膜を形成する工程と、形成した混合膜を熱処理する工程と、バルブ金属膜集電体面と熱接着性絶縁基板プリプレグを接合する工程と、混合膜の表面から熱接着性絶縁基板の内部に達する升目状の溝を形成する工程と、混合膜の異相成分を除去してバルブ金属多孔質膜を形成する工程を有することを特徴とする。
【００１４】
さらには、バルブ金属膜からなる集電体は、多孔質膜作製による粗面化処理または機械的粗面化処理による粗面であることが好ましい。この多孔質膜作製による粗面化処理は、バルブ金属および該バルブ金属と相溶性を持たない異相成分からなる混合膜を形成する工程と、その混合膜を熱処理する工程と、形成した混合膜の異相成分を除去してバルブ金属多孔質膜を形成する工程を有するもので、一方機械的粗面化処理は、サンドブラスト、ショットブラストのいずれかにより粗面とされるものである。
そのバルブ金属多孔質膜並びにバルブ金属膜は、Ｔａ、Ｎｂ、Ｔａ合金、およびＮｂ合金のうちのいずれかであることが好ましく、又異相成分はＣｕであることが望ましい。
【００１５】
本発明の第四の発明は、第一のバルブ金属陽極体シートの製造方法に関するもので、その製造方法Ｂは、銅膜の片面上に、バルブ金属および該バルブ金属と相溶性を持たない異相成分からなる混合膜を形成し、その混合膜の上にバルブ金属膜からなる集電体を形成する工程と、形成した混合膜を熱処理する工程と、バルブ金属膜集電体面と熱接着性絶縁基板プリプレグを接合する工程と、銅膜の表面から熱接着性絶縁基板の内部に達する升目状の溝を形成する工程と、銅膜および混合膜の異相成分を除去してバルブ金属多孔質膜を形成する工程を有することを特徴とするもので、そのバルブ金属多孔質膜並びにバルブ金属膜は、Ｔａ、Ｎｂ、Ｔａ合金、およびＮｂ合金のうちのいずれかであることが好ましく、又異相成分はＣｕであることが望ましい。
【００１６】
本発明の第五の発明は、第二のバルブ金属陽極体シートの製造方法に関するもので、その製造方法Ｃは、銅膜からなる集電体の片面上に、バルブ金属膜を形成した後、バルブ金属および該バルブ金属と相溶性を持たない異相成分からなる混合膜を形成する工程と、混合膜を熱処理する工程と、銅膜集電体面と熱接着性絶縁基板プリプレグを接合する工程と、混合膜表面から熱接着性絶縁基板内に達する升目状の溝を形成する工程と、溝の内部に絶縁樹脂を充てんする工程と、混合膜の異相成分を除去してバルブ金属多孔質膜を形成する工程を有することを特徴とするもので、そのバルブ金属多孔質膜並びにバルブ金属膜は、Ｔａ、Ｎｂ、Ｔａ合金、およびＮｂ合金のうちのいずれかであることが好ましく、又異相成分はＣｕであることが望ましい。
【００１７】
更に、本発明の第三の発明、第四の発明および第五の発明において、熱接着性絶縁基板に集電体に通じる開口部を形成する工程と、この開口部を通して集電体と導通した陽極電極を形成する工程が備えられている。
【発明の効果】
【００１８】
本発明によって、小サイズ多数量の多孔質バルブ金属層を備え、薄型コンデンサの実現に有効な基板に接合された多孔質バルブ金属陽極体シートが提供され、該多孔質バルブ金属陽極体シートを効率的に製造することができ、製品や工程の設計に自由度が高くなり、工業上顕著な効果を奏するもので、その工業的な意義は大きい。
【図面の簡単な説明】
【００１９】
【図１】第一のバルブ金属陽極体シートを示す図で、（ａ）および（ａ’）は断面図、（ｂ）および（ｃ）は平面図である。
【図２】第二のバルブ金属陽極体シートを示す図で、（ａ）、（ｂ）は断面図、（ｃ）、（ｄ）は平面図である。
【図３】陽極電極を備えた第一並びに第二のバルブ金属陽極体シートを説明する図で、（ａ）は陽極電極を備えた第一のバルブ金属陽極体シートの断面図、（ｂ）は陽極電極を備えた第二のバルブ金属陽極体シートの断面図、（ｃ）、（ｄ）は陽極電極を備えた第一のバルブ金属陽極体シートの底面図で、（ｅ）は陽極電極を備えた第二のバルブ金属陽極体シートの底面図である。
【図４】第一のバルブ金属陽極体シートの製造方法Ａを説明する図で、（ａ）から（ｇ）は工程Ａ−ａから工程Ａ−ｇと対応する断面図である。
【図５】第一のバルブ金属陽極体シートの製造方法Ｂを説明する図で、（ａ）から（ｇ）は工程Ｂ−ａから工程Ｂ−ｇと対応する断面図である。
【図６】第二のバルブ金属陽極体シートの製造方法Ｃを説明する図で、（ａ）から（ｈ）は工程Ｃ−ａから工程Ｃ−ｈと対応する断面図である。
【図７−１】実施例４を説明する工程図である。
【図７−２】実施例４を説明する工程図の続きである。
【図８−１】実施例５および６を説明する工程図である。
【図８−２】実施例５および６を説明する工程図の続きである。
【発明を実施するための形態】
【００２０】
本発明の実施の形態である第一のバルブ金属陽極体シートおよび、第二のバルブ金属陽極体シートについて図を参照して説明する。
【００２１】
（第一のバルブ金属陽極体シート）
図１は第一のバルブ金属陽極体シートを示す図で、（ａ）、（ａ’）は断面図、（ｂ）および（ｃ）は平面図である。
図１において、１は第一のバルブ金属陽極体シート、１０１はバルブ金属多孔質膜、１０２は集電体、１０２’は粗面化層、１０３は熱接着性絶縁基板、１０４は溝である。
【００２２】
図１（ａ）は第一のバルブ金属陽極体シートの断面を示すもので、第一のバルブ金属陽極体シート１は、バルブ金属膜からなる集電体１０２の片面に、バルブ金属多孔質膜１０１を備え、集電体１０２の反対の片面に熱接着性絶縁基板１０３を備え、バルブ金属多孔質膜１０１の表面から熱接着性絶縁基板１０３の内部まで達する升目状の溝１０４を備える。
さらには、図１（ａ’）に示すように集電体１０２の熱接着性絶縁基板側の面に粗面化層１０２’を設けても良い。この粗面化層１０２’は、集電体１０２と熱接着性絶縁基板１０３の密着性を高める働きを示すものである。
【００２３】
図１（ｂ）、（ｃ）に第一のバルブ金属陽極体シートの平面図を示す。
溝１０４により形成される升目の形状はコンデンサ素子の形状から決定されるが、図１（ｂ）に示すように等間隔に形成しても良い。この場合は、分離された多数のバルブ金属多孔質膜１０１は同じサイズなので、多数の同一寸法コンデンサ素子の製造が可能になる。又、升目状の溝１０４は図１（ｃ）のように間隔を変えて形成してもよい。この場合はサイズの異なるコンデンサ素子製造が可能になる。
このように、第一のバルブ金属陽極体シートにおいては、製造するコンデンサのサイズと必要な数量に合わせて組み合わせることにより、効率よく製造することができる。
【００２４】
バルブ金属多孔質膜１０１と、集電体１０２を構成するバルブ金属膜は、構成する金属、即ちバルブ金属がＴａ、Ｎｂ、Ｔａ合金、およびＮｂ合金のうちのいずれかであることが好ましく、更にバルブ金属多孔質膜とバルブ金属膜は同じ成分の組み合わせでも、異なる成分の組み合わせでもよい。
【００２５】
バルブ金属多孔質膜１０１は、バルブ金属と、このバルブ金属と相溶性を持たない異相成分からなる混合膜を、スパッタリングなどで形成し、真空中または不活性ガス中で熱処理をした後、異相成分のみを選択的に除去する特許文献３記載の方法で形成できる。
【００２６】
その膜厚は、製造するコンデンサの静電容量で決定されるが、１〜２００μｍが好ましい。膜厚が１μｍよりも小さいと、静電容量が不十分となってしまい、膜厚が２００μｍよりも大きいとコンデンサが厚くなってしまい、薄膜のメリットがなくなってしまう。
【００２７】
集電体１０２は、バルブ金属膜で構成され、圧延箔が使用できる。この集電体１０２を構成するバルブ金属膜の膜厚は、１〜２００μｍが好ましく、膜厚が１μｍよりも小さいと、電気抵抗が高くなってしまう。又膜厚が２００μｍよりも大きいとコンデンサ厚みが厚くなってしまい、薄膜のメリットがなくなる。
【００２８】
集電体１０２の熱接着性絶縁基板側の面に設けられる粗面化層１０２’は、その表面積が見掛けの面積に対して１．３倍以上５．０倍以下の表面積を有していることが好ましい。その表面積が１．３倍未満であると、密着性向上の効果が小さく、表面積が５．０倍を超えると密着性向上の効果がさほど変化しない。この表面積の倍率は、集電体はバルブ金属で構成されることから陽極酸化処理を施し、その静電容量を測定し、粗面化処理前後の静電容量の比率から求めることができる。
なお、本発明における見掛けの面積とは、集電体１０２などの物体における表面が平滑であるとする場合の表面積を言うものである。
【００２９】
熱接着性絶縁基板１０３は、熱硬化性樹脂基板、或いは補強材を含む熱硬化性樹脂基板でも良く、ガラス布補強したエポキシ樹脂基板が好適である。この基板の厚みは１０〜２００μｍが好ましい。厚みが１０μｍよりも薄いと、絶縁不良が生じてしまい、２００μｍよりも厚いとコンデンサ厚みが厚くなってしまい、薄膜のメリットがなくなる。
【００３０】
溝１０４は、バルブ金属多孔質膜１０１の表面から熱接着性絶縁基板１０３の内部まで、升目状に設けられた溝で、熱接着性絶縁基板１０３の内部に達することで、溝１０４で囲われた部位のバルブ金属多孔質膜１０１が所望の素子サイズに独立、分離するものである。
【００３１】
そのため、溝１０４の幅は所望の素子サイズを考慮して決定されるが、その幅は、熱接着性絶縁基板１０３の厚みをｔとした場合に、０．１ｔ以上で、５ｔ以下であることが望ましく、その幅が、０．１ｔよりも狭いとバルブ金属多孔質膜１０１の分離が不十分となって互いに導通してしまい、一方、５ｔを超える幅では、バルブ金属陽極体シートから取れるコンデンサ素子の数量が減少してしまう。さらに、バルブ金属陽極体シート１の剛性が不足してしまうためである。その形成は、例えば、ダイシングソーを用いて行われる。
【００３２】
又、溝１０４の深さは、熱接着性絶縁基板１０３を切り残しているのでバルブ金属陽極体シート１としては一体のままにあり、個々のコンデンサ素子には切り離されていない深さである。
即ち、溝１０４による熱接着性絶縁基板１０３の切り残し深さは、熱接着性絶縁基板１０３の厚みをｔ１とすると、０．１ｔ１から０．９ｔ１の範囲で、好ましくは０．３ｔ１から０．７ｔ１、より好ましくは０．４ｔ１から０．６ｔ１である。この切り残し深さが０．１ｔ１よりも小さいと、バルブ金属陽極体シートの剛性が不足して屈曲し、甚だしく屈曲すると熱接着性絶縁基板１０３が折れて切り離れてしまう。一方切り残し深さが０．９ｔ１よりも大きいとバルブ金属多孔質膜１０１の分離が不十分となり、互いに導通してしまうためである。
【００３３】
（第二のバルブ金属陽極体シート）
図２は第二のバルブ金属陽極体シートを示す図で、（ａ）、（ｂ）は断面図、（ｃ）、（ｄ）は平面図である。
図２において、２は第二のバルブ金属陽極体シート、２０１はバルブ金属多孔質膜、２０２は集電体、２０３は熱接着性絶縁基板、２０４は溝、２０５はバルブ金属膜、２０６は絶縁樹脂である。
【００３４】
図２（ａ）、（ｂ）に示されるように、第二のバルブ金属陽極体シート２は、銅膜からなる集電体２０２の片面にバルブ金属膜２０５を備え、このバブル金属膜２０５の上に、バルブ金属多孔質膜２０１を設け、集電体２０２の反対の片面には熱接着性絶縁基板２０３を備えている。
【００３５】
バルブ金属多孔質膜２０１の表面には、図２（ｃ）、（ｄ）に示すように、この表面から熱接着性絶縁基板２０３の内部まで達する升目状の溝２０４が設けられ、溝２０４の内部は絶縁樹脂２０６が備えられている。
【００３６】
又、集電体２０２の端面は、図２（ａ）、（ｃ）に示す熱接着性絶縁基板２０３による被覆、或いは図２（ｂ）、（ｄ）のような絶縁樹脂２０６により被覆されている。
【００３７】
バルブ金属多孔質膜２０１、バルブ金属膜２０５を構成するバルブ金属は、Ｔａ、Ｎｂ、Ｔａ合金、およびＮｂ合金のうちのいずれかであることが好ましく、バルブ金属多孔質膜２０１とバルブ金属膜２０５は、同じ成分の組み合わせでも、異なる成分の組み合わせでも良い。
【００３８】
バルブ金属多孔質膜２０１は、第一のバルブ金属陽極体シートのバルブ金属多孔質膜１０１と同じく、バルブ金属と、このバルブ金属と相溶性を持たない異相成分からなる混合膜を、スパッタリングなどで形成し、真空中または不活性ガス中で熱処理をした後、異相成分のみを選択的に除去して形成する。
【００３９】
第二のバルブ金属陽極体シート２の集電体２０２となる銅膜は、圧延銅箔や電解銅箔などを使用する。銅はバルブ金属よりも導電率が高いので、電気抵抗の低い集電体ができ、また銅箔はバルブ金属膜２０５である混合膜成膜時の支持基板となる。
この集電体２０２を構成する銅膜の厚みは１０〜２００μｍが好ましく、１０μｍ未満では、支持基板としての剛性が不十分となって、成膜などの取り扱い時に褶曲や屈曲が生じてしまう。２００μｍよりも厚いとコンデンサが厚くなってしまい、薄膜のメリットがなくなるためである。
【００４０】
バルブ金属膜２０５は、銅膜の集電体２０２と、バルブ金属陽極体シートの製造工程中で用いられる異相成分溶解用試薬との接触を遮断するために形成されるもので、バルブ金属膜２０５の膜厚は０．２〜２００μｍが好ましい。その膜厚が０．２μｍ未満では、異相成分溶解用試薬との接触を遮断する効果が不十分で集電体である集電体２０２が溶解してしまう、膜厚が２００μｍよりも大きいとコンデンサ厚みが厚くなってしまい、薄膜のメリットがなくなってしまうためである。
【００４１】
熱接着性絶縁基板２０３は、第一のバルブ金属陽極体シート１の熱接着性絶縁基板１０３と同様に、熱硬化性樹脂基板、或いは補強材を含む熱硬化性樹脂基板でも良く、ガラス布補強したエポキシ樹脂基板が好適に使用できる。
【００４２】
溝２０４は第一のバルブ金属陽極体シートと同じく升目状に設けられるもので、この溝２０４で囲われる升目の形状は、コンデンサ素子の形状から決定される。
【００４３】
溝２０４の深さは、熱接着性絶縁基板２０３を切り残しているのでバルブ金属陽極体シートとしては一体のままにあり、個々のコンデンサ素子には切り離されていない深さである。
溝２０４の切り残し深さおよび幅は、第一のバルブ金属陽極体シート１における溝１０４の切り残し深さおよび幅と同じく、その切り残し深さは、熱接着性絶縁基板２０３の厚みｔ２に対して、０．１ｔ２〜０．９ｔ２、好ましくは０．３ｔ２〜０．７ｔ２、より好ましくは０．４ｔ２〜０．６ｔ２で、その幅は熱接着性絶縁基板２０３の厚みｔ２の０．１ｔ２以上、５ｔ２以下が好ましい。
【００４４】
この溝２０４の内部には絶縁樹脂２０６が満たされ、後の工程で使用する異相成分溶解用試薬と溝内部に露出した銅膜との接触を遮断する働きを示す。この絶縁樹脂２０６には、フェノール樹脂、エポキシ樹脂、イミド樹脂など熱硬化性樹脂が好適である。
【００４５】
更に、溝２０４の断面形状は、鋭角な頂角を有する三角形や角の鋭い四角形のような多角形の形状とは異なる、溝底が緩やかな湾曲線を有する断面形状であることが望まれる。溝底の形状が鋭角断面形状では、絶縁樹脂２０６を充填した場合に、その充填条件によっては、溝底に絶縁樹脂が充分には充填されずに、充填不良による空隙が発生する虞があり、信頼性低下の原因になってしまうためである。
【００４６】
このように、第二のバルブ金属陽極体シート２においても、第一のバルブ金属陽極体シート１と同様に、製造するコンデンサのサイズと必要な数量に合わせて組み合わせることにより、効率よく製造することができる。
【００４７】
（陽極電極を備える第一並びに第二のバルブ金属陽極体シート）
更に、本発明の第一および第二のバルブ金属陽極体シートは、熱接着性絶縁基材が集電体に通じる開口部を有し、この開口部を通して集電体に導通した陽極電極を備えるもので、図３を用いて詳細する。
【００４８】
図３は開口部を持つ陽極電極を備えた第一並びに第二のバルブ金属陽極体シートを説明する図で、（ａ）は陽極電極を備えた第一のバルブ金属陽極体シートの断面図、（ｂ）は陽極電極を備えた第二のバルブ金属陽極体シートの断面図、（ｃ）、（ｄ）は陽極電極を備えた第一のバルブ金属陽極体シートの底面図で、（ｅ）は陽極電極を備えた第二のバルブ金属陽極体シートの底面図である。
図３において、３は陽極電極を備えた第一のバルブ金属陽極体シート、４は陽極電極を備えた第二のバルブ金属陽極体シート、３０１はバルブ金属多孔質膜、３０２は集電体、３０３は熱接着性絶縁基板、３０４は溝、３０５はバルブ金属膜、３０６は絶縁樹脂、３０７は開口部、３０８、３０９は陽極電極である。
【００４９】
陽極電極を備える第一のバルブ金属陽極体シート３を示す図３（ａ）には、開口部３０７が、それぞれ、升目状の溝３０４で分離されたバルブ金属膜からなる集電体３０２に通じ、同時に升目状の溝３０４で分離された多孔質バルブ金属膜３０１に導通していることが示されている。
【００５０】
一方、陽極電極を備える第二のバルブ金属陽極体シート４を示す図３（ｂ）からは、第一のバルブ金属陽極体シートの場合と同じく、開口部３０７は、それぞれ升目状の溝３０４で分離された銅膜からなる集電体３０２に通じ、同時に升目状の溝３０４で分離されたバルブ金属多孔質膜３０１に導通している。又、升目状に設けられた溝３０４は絶縁樹脂３０６で充填されている。
【００５１】
この溝３０４で囲われる升目の形状は、コンデンサ素子の形状から決定され、溝３０４の深さは、熱接着性絶縁基板３０３を切り残しているのでバルブ金属陽極体シートとしては一体のままにあり、個々のコンデンサ素子には切り離されていない深さである。
【００５２】
この溝３０４の断面形状は、鋭角な頂角を有する三角形や角の鋭い四角形のような多角形の形状とは異なる、溝底が緩やかな湾曲線を有する断面形状であることが望まれる。溝底の形状が鋭角断面形状では、絶縁樹脂３０６を充填した場合に、その充填条件によっては、溝底に絶縁樹脂が充分には充填されずに、充填不良による空隙が発生する虞があり、信頼性低下の原因になってしまうためである。
【００５３】
又、溝３０４による切り残し深さは、熱接着性絶縁基板３０３の厚みｔ３に対して、０．１ｔ３〜０．９ｔ３、好ましくは０．３ｔ３〜０．７ｔ３、その溝幅は熱接着性絶縁基板３０３の厚みｔ３の０．１ｔ３以上、５ｔ３以下が好ましい。
【００５４】
この溝３０４の内部には絶縁樹脂３０６が満たされ、後の工程で使用する異相成分溶解用試薬と溝内部に露出した銅膜との接触を遮断する働きを示す。この絶縁樹脂３０６には、フェノール樹脂、エポキシ樹脂、イミド樹脂など熱硬化性樹脂が好適である。
【００５５】
図３（ｃ）、（ｄ）および（ｅ）の示す平面図からは、集電体３０２に通じる開口部３０７が等間隔に並び、このような開口部３０７は、例えば、炭酸ガスレーザーで形成することができる。
【００５６】
又、陽極電極３０８は、開口部３０７を通して、升目状の溝３０４で分離されたバルブ金属多孔質膜３０１にそれぞれ導通している。陽極電極３０８は導電性銀ペーストの充填や、無電解銅めっきおよび電解銅めっきで形成できる。尚、複数の陽極電極３０８と導通する陽極電極３０９を形成しても良く、この陽極電極３０９を用いると、溝３０４で分離された複数のバルブ金属多孔質膜３０１を一度に陽極酸化処理できるので好適である。
【００５７】
開口部３０７と陽極電極３０８は、図３（ｄ）のように配置しても良く、このような開口部３０７は、例えば、ダイシングソーで形成することができる。
又、開口部３０７と陽極電極３０８は、集電体３０２を通して升目状の溝３０４で分離された、それぞれのバルブ金属多孔質膜３０１に一つ通じていればよい。尚、図１（ｃ）および図２（ｄ）に示したバルブ金属陽極体シートの場合は、図３（ｅ）のように開口部３０７と陽極電極３０８を配置してもよい。
【００５８】
次に、本発明に係るバルブ金属陽極体シートの製造方法について説明する。
（第一のバルブ金属陽極体シートの製造方法Ａ）
発明に係る第一のバルブ金属陽極体シートの製造方法Ａは、
工程Ａ−ａ：バルブ金属膜からなる集電体の片面上に、バルブ金属および該バルブ金属と相溶性を持たない異相成分からなる混合膜を形成する工程、
工程Ａ−ｂ：混合膜を熱処理する工程、
工程Ａ−ｃ：バルブ金属膜集電体面と熱接着性絶縁基板プリプレグを接合する工程、
工程Ａ−ｄ：混合膜表面から熱接着性絶縁基板内に達する升目状の溝を形成する工程、
工程Ａ−ｅ：混合膜の異相成分を除去してバルブ金属多孔質膜を形成する工程、
工程Ａ−ｆ：熱接着性絶縁基板に、集電体に通じる開口部を形成する工程、
工程Ａ−ｇ：開口部を通して集電体と導通した陽極電極を形成する工程、
とからなり、以下、各工程を図を用いて詳しく説明する。
なお、工程Ａ−ａの前工程として、バルブ金属膜からなる集電体の熱接着性絶縁基板を設ける側の表面を粗面とする粗面化処理工程を加えてもよい。
【００５９】
（工程Ａ−ａ）
バルブ金属膜からなる集電体の片面上に、バルブ金属および該バルブ金属と相溶性を持たない異相成分からなる混合膜を形成する工程で、図４（ａ）、（ａ’）を参照して説明する。
図４（ａ）、（ａ’）において、４０１ａは混合膜、４０２は集電体、４０２’は粗面化層である。
【００６０】
先ず、この混合膜を形成する前に、集電体４０２の熱接着性絶縁基板側を粗面化処理して粗面とするのが好ましい。
その粗面化処理の方法としては、サンドブラスト、ショットブラストのいずれかによる機械的粗面化処理であることが好ましい。また、集電体の片面に、バルブ金属および該バルブ金属と相溶性を持たない異相成分からなる混合膜を形成し、前記混合膜を熱処理し、前記混合膜の異相成分を除去してバルブ金属多孔質膜を形成することによって、粗面化を行なう方法でも良い。
【００６１】
この粗面化処理により、見掛け面積に対して粗面化処理後の表面積は、１．３倍以上５．０倍以下にすることが好ましい。表面積が１．３倍未満であると、密着性向上の効果が小さい。また、表面積が５．０倍を越えると密着性向上の効果がさほど変化しない。表面積の値は、粗面化処理前後の集電体の静電容量を比較することにより評価される。
【００６２】
バルブ金属膜からなる集電体４０２の片面上に、バルブ金属およびバルブ金属と相溶性を持たない異相成分からなる混合膜４０１ａを、スパッタリング法などの方法を用いて形成する。特に、スパッタリングを用いることで、構成する成分の均質性が高い混合膜が得られるので好ましい。スパッタリング法以外にも、真空蒸着法やＣＶＤ法などによる成膜によっても、混合膜を形成することができる。
【００６３】
この混合膜の形成時には、同時スパッタリング、或いは同時蒸着により、混合膜を形成することが好ましい。即ち、ＴａまたはＮｂなどのバルブ金属と異相成分材料を混合溶融し、合金ターゲットまたは合金蒸着材を作製しようとしても、それらは相溶性を持たないので、作製された合金の成分は不均一となり、そこで、このような合金ターゲットや合金蒸着材料を用いて作製した膜も、当然成分の不均一が生じてしまうためである。
従って、均質に製造可能なＴａまたはＮｂなどのバルブ金属ターゲットまたは蒸着材と、異相成分ターゲットまたは蒸着材を原料とする同時スパッタリングまたは同時蒸着を用いることで、それぞれの成分を安定して成膜し、均一性の高い膜を製造する。
【００６４】
ＴａまたはＮｂなどのバルブ金属と相溶性を持たない異相成分としては、Ａｇ、Ｍｇ、またはＣａのような金属元素や、ＭｇＯ、またはＣａＯのように、熱力学的に安定な酸化物など種々のものがあり、これらはいずれも異相成分として使用することが可能であるが、経済性、融点、取扱性、成膜の容易さ、および熱処理時の挙動などから、Ｃｕを使用するのが最も実用的である。
【００６５】
混合膜における異相成分は、組成比で３０〜７０体積％であることが望ましい。３０体積％より少ないと、異相成分が連続層とならず、外界と接するオープンポアができない部分が生じるため、好ましくない。また、７０体積％を超えると、バルブ金属が連続層とならず、後の工程で異相成分を除去すると、得られるバルブ金属多孔質膜４０１ｃに、剥離や崩壊が生じるため、好ましくない。
【００６６】
混合膜４０１ａの厚みは、実質的に、バルブ金属多孔質膜の厚みと等しく、望みのコンデンサの静電容量から決定されるが、１〜２００μｍが好ましい。１μｍ未満では、バルブ金属多孔質層の構造をより微細化しても、高い静電容量を得ることが困難となってしまい、１００μｍを超えると、コンデンサが厚くなってしまい薄膜のメリットがなくなってしまうためである。
【００６７】
（工程Ａ−ｂ）
混合膜を熱処理する工程で、図４（ｂ）を参照して説明する。
図４（ｂ）において、４０１ｂは混合膜、４０２は集電体である。
【００６８】
工程Ａ−ａで得られた混合膜４０１ａを熱処理し、混合膜４０１ｂを形成するもので、この工程では、バルブ金属粒子同士、バルブ金属粒子および、バルブ金属からなる集電体４０２との間の焼結を進めるとともに、異相成分を粒成長させる。
【００６９】
従って、その熱処理温度は、バルブ金属多孔質膜の内部の微細構造に影響するため、コンデンサの静電容量から決定されるが、５００〜８００℃が好ましい。５００℃未満では、異相成分の粒成長が不十分なため、異相成分を除去しようとしても、バルブ金属多孔質膜に残ってしまう。又熱処理温度が８００℃を超えると、バルブ金属成分の焼結が進行し、粒子径が大きくなって、高い静電容量は得られない。尚、この熱処理はバルブ金属成分の酸化を抑制するために、Ａｒガスなどの不活性雰囲気中、または真空中で行われる。
【００７０】
（工程Ａ−ｃ）
バルブ金属膜集電体面と熱接着性絶縁基板プリプレグを接合する工程で、図４（ｃ）を参照して説明する。
図４（ｃ）において、４０１ｂは混合膜、４０２は集電体、４０３ａは熱接着性絶縁基板プリプレグである。なお、図４（ｃ）には記載されていないが、図４（ａ’）に記載の粗面化層４０２’を有する集電体を用いても良い。その際、粗面化層の影響により接合はより強固なものとすることができる。
【００７１】
熱接着性絶縁基板プリプレグ４０３ａと、工程Ａ−ｂで得られた混合膜を有する集電体４０２の面を重ね、真空ホットプレスで加熱加圧して両者を接合する。
この熱接着性絶縁基板プリプレグ４０３ａは、熱硬化性樹脂を半硬化状にしたもので、フェノール樹脂、エポキシ樹脂、イミド樹脂などが使用できる。ガラス不織布、有機繊維不織布（アラミッド繊維不織布、液晶ポリマー繊維など）などの補強材を含んでもよく、例えば、プリント配線板に使用されるガラス布補強したエポキシ樹脂ＦＲ４も使用できる。
【００７２】
熱接着性絶縁基板プリプレグ４０３ａは、加熱加圧後に形成される熱接着性絶縁基板の厚みが１０〜２００μｍとなるような厚みが好ましい。熱接着性絶縁基板の厚みが１０μｍよりも薄いと絶縁不良が生じてしまい、２００μｍよりも厚いとコンデンサ厚みが厚くなってしまうためである。
【００７３】
真空ホットプレスによる加熱加圧の条件は、例えば、真空度０．１〜１０ｋＰａ、加熱温度１４０〜２２０℃、加圧圧力２０〜５０ｋｇｆ／ｃｍ２の範囲で行われる。
【００７４】
（工程Ａ−ｄ）
混合膜表面から熱接着性絶縁基板内に達する升目状の溝を形成する工程で、図４（ｄ）を参照して説明する。
図４（ｄ）において、４０１ｂは混合膜、４０２は集電体、４０３は熱接着性絶縁基板、４０４は溝である。
【００７５】
混合膜４０１ｂの表面から熱接着性絶縁基板４０３の内部まで達する升目状の溝４０４を形成する。溝４０４は、例えば、ダイシングソーを用いて形成する。
【００７６】
（工程Ａ−ｅ）
混合膜の異相成分を除去してバルブ金属多孔質膜を形成する工程で、図４（ｅ）を参照して説明する。図４（ｅ）において、１は第一のバルブ金属陽極体シート、４０１ｃはバルブ金属多孔質膜、４０２は集電体、４０３は熱接着性絶縁基板、４０４は溝である。
【００７７】
混合膜４０１ｂの異相成分を除去することで、バルブ金属多孔質膜４０１ｃを形成し、第一のバルブ金属陽極体シート１が作製される。
この異相成分の除去方法には種々の方法を用いることが可能であるが、操作の簡便さなどから、酸などで溶解除去するのが好ましく、使用する酸の種類は、異相成分のみを選択的に溶解するものを選択する。
例えば、バルブ金属にＴａ、Ｔａ合金、Ｎｂ、またはＮｂ合金のいずれかを使用し、異相成分としてＣｕを使用した場合には、硝酸、または過酸化水素などが好適に使用される。これらの溶液で、異相成分および酸素バリア成分を溶解除去した後、水洗および乾燥処理を行い、バルブ金属多孔質膜を形成することができる。
【００７８】
（工程Ａ−ｆ）
熱接着性絶縁基板に、集電体に通じる開口部を形成する工程で、図４（ｆ）を参照して説明する。
図４（ｆ）において、４０１ｃはバルブ金属多孔質膜、４０２は集電体、４０３は熱接着性絶縁基板、４０４は溝、４０７は開口部である。
【００７９】
熱接着性絶縁基板４０３に、集電体４０２に通じる開口部４０７を形成する。開口部４０７の形状が、円形の孔の場合には炭酸ガスレーザーで穿孔形成される。
集電体４０２のバルブ金属膜は、レーザー光を反射するので、熱接着性絶縁基板４０３部分のみに開口できる。その開口部の直径は、陽極電極の導電率、レーザー加工性などから、０．０５〜０．３ｍｍの範囲で選定すれば良い。
【００８０】
又、開口部４０７は、直線の溝状に形成しても良く、このような溝は、ダイシングソーで形成できる。その溝深さは、集電体内部に達しても良く、その溝幅は、陽極電極の導電率、ダイシングソー加工性などから、０．０５〜０．３ｍｍの範囲で選定すればよい。
【００８１】
（工程Ａ−ｇ）
開口部を通して集電体と導通した陽極電極を形成する工程で、図４（ｇ）を参照して説明する。
図４（ｇ）において、３は陽極電極を備える第一のバルブ金属陽極体シート、４０１ｃはバルブ金属多孔質膜、４０２は集電体、４０３は熱接着性絶縁基板、４０４は溝、４０７は開口部、４０８は陽極電極である。
【００８２】
開口部４０７を通して集電体４０２と導通した陽極電極４０８を形成して、陽極電極を備える第一のバルブ金属陽極体シート３を作製する。
このような電極は、例えば、銀、銅、カーボン粒子とエポキシ樹脂などからなる導電性ペーストをスクリーン印刷法で充填し、１００〜２００℃で熱硬化して形成できる。また、無電解銅めっきで電極を形成し、引き続いて電解銅めっきを行っても良く、銅めっきの厚みは陽極電極の導電率、めっき加工性などから、１〜３０μｍの範囲で選定すればよい。
【００８３】
尚、混合膜の異相成分を除去してバルブ金属多孔質膜を形成する工程（工程Ａ−ｅ）は、この工程位置で行うことに限定されずに、工程Ａ−ｂの次工程、工程Ａ−ｆの次工程、或いは工程Ａ−ｇの次工程で行っても良い。
工程Ａ−ｆの次工程に行う場合では、多孔質化した混合膜４０１ｃより、異相成分を除去する前の混合膜４０１ｂの方が、機械的強度に優れるためにバルブ金属陽極体シートの取り扱いをより容易にできる。又、工程Ａ−ｇの次工程で異相成分を除去するには、陽極電極をラミネートフィルムで被覆する方法で行われる。
【００８４】
（第一のバルブ金属陽極体シートの製造方法Ｂ）
本発明に係る第一のバルブ金属陽極体シートの製造方法Ｂは、
工程Ｂ−ａ：銅膜の片面上に、バルブ金属およびバルブ金属と相溶性を持たない異相成分からなる混合膜を形成し、この混合膜の上にバルブ金属膜集電体を形成する工程、
工程Ｂ−ｂ：混合膜を熱処理する工程、
工程Ｂ−ｃ：バルブ金属膜集電体面と熱接着性絶縁基板プリプレグを接合する工程、
工程Ｂ−ｄ：銅膜表面から熱接着性絶縁基板内に達する升目状の溝を形成する工程、
工程Ｂ−ｅ：銅膜および混合膜の異相成分を除去してバルブ金属多孔質膜を形成する工程、
工程Ｂ−ｆ：熱接着性絶縁基板に、集電体に通じる開口部を形成する工程、
工程Ｂ−ｇ：開口部を通して集電体と導通した陽極電極を形成する工程、
からなり、以下、各工程を図を用いて詳しく説明する。
【００８５】
（工程Ｂ−ａ）
銅膜の片面上に、バルブ金属および該バルブ金属と相溶性を持たない異相成分からなる混合膜を形成し、この混合膜の上にバルブ金属膜集電体を形成する工程で、図５（ａ）を参照して説明する。
図５（ａ）において、５０１ａは混合膜、５０２は集電体、５０５は銅膜である。
【００８６】
銅膜５０５の片面上に、バルブ金属および該バルブ金属と相溶性を持たない異相成分からなる混合膜５０１ａを、スパッタリング法などの方法を用いて形成する。特に、スパッタリングを用いることで、構成する成分の均質性が高い混合膜が得られるので好ましい。
【００８７】
続いて、混合膜５０１ａの上に、バルブ金属をスパッタリングすることにより集電体５０２を形成する。スパッタリング法によれば、構成する成分の均質性が高い混合膜が得られ、引き続いてバルブ金属膜からなる集電体も形成できるので好ましい。工程Ａ−ａと同様に、スパッタリング法以外にも、真空蒸着法やＣＶＤ法などによる成膜によっても、混合膜を形成することができる。
【００８８】
工程Ａ−ａの場合と同じく、混合膜５０１ａの異相成分にはＣｕが望ましく、その組成比を３０〜７０体積％とすることが望ましい。
混合膜５０１ａの厚みは、望みのコンデンサの静電容量から決定されるが、１〜２００μｍが好ましい。
又、バルブ金属からなる集電体５０２の膜厚は、１〜２００μｍが良く、膜厚が１μｍよりも薄いと、電気抵抗が高くなってしまう、膜厚が２００μｍよりも厚くなるとコンデンサ厚みが厚くなってしまい、薄膜化のメリットがなくなってしまうためである。
【００８９】
銅膜５０５には、圧延銅箔や電解銅箔などを使用し、その厚みは１０〜２００μｍが好ましく、１０μｍ未満では剛性が不十分で、褶曲や屈曲が生じてしまう。又、２００μｍよりも厚いと、後の工程Ｂ−ｅで銅膜を除去する時間が長時間となってしまうためである。
なお、バルブ金属からなる集電体５０２の膜厚が薄い場合でも、銅膜５０５の使用は、シートの剛性を確保することに大きく寄与する。
【００９０】
（工程Ｂ−ｂ）
混合膜を熱処理する工程で、図５（ｂ）を参照して説明する。
図５（ｂ）において、５０１ｂは混合膜、５０２は集電体、５０５は銅膜である。
【００９１】
工程Ｂ−ａで得られた混合膜５０１ａを熱処理し、混合膜５０１ｂを形成するもので、この工程では、バルブ金属粒子同士、バルブ金属粒子および、バルブ金属からなる集電体５０２との間の焼結を進めるとともに、異相成分を粒成長させるもので、その製造条件は、製造方法Ａの工程Ａ−ｂと同条件で行われる。
【００９２】
（工程Ｂ−ｃ）
バルブ金属膜集電体面と熱接着性絶縁基板プリプレグを接合する工程で、図５（ｃ）を参照して説明する。
図５（ｃ）において、５０１ｂは混合膜、５０２は集電体、５０３ａは熱接着性絶縁基板プリプレグ、５０５は銅膜である。
【００９３】
熱接着性絶縁基板プリプレグ５０３ａと、工程Ｂ−ｂで得られた混合膜５０１ｂを有する集電体５０２の面を重ね、真空ホットプレスで加熱加圧して両者を接合するもので、製造方法Ａの工程Ａ−ｃと同じ工程で行われる。
【００９４】
熱接着性絶縁基板プリプレグ５０３ａは、加熱加圧後に形成される熱接着性絶縁基板の厚みが１０〜２００μｍとなるような厚みが好ましい。熱接着性絶縁基板の厚みが１０μｍよりも薄いと絶縁不良が生じてしまい、２００μｍよりも厚いとコンデンサ厚みが厚くなってしまうためである。
【００９５】
（工程Ｂ−ｄ）
銅膜表面から熱接着性絶縁基板内に達する升目状の溝を形成する工程で、銅膜５０５の表面から溝を形成する以外は、製造方法Ａの工程Ａ−ｄと同工程で、図５（ｄ）を参照して説明する。
図５（ｄ）において、５０１ｂは混合膜、５０２は集電体、５０３は熱接着性絶縁基板、５０５は銅膜、５０４は溝である。
【００９６】
混合膜５０１ｂの表面から熱接着性絶縁基板５０３の内部まで達する升目状の溝５０４を形成する。溝５０４は、例えば、ダイシングソーを用いて形成する。
【００９７】
（工程Ｂ−ｅ）
銅膜および混合膜の異相成分を除去してバルブ金属多孔質膜を形成する工程で、混合膜の異相成分除去の際に、銅膜５０５も同時に除去する以外は、製造方法Ａの工程Ａ−ｅと同工程で、図５（ｅ）を参照して説明する。
図５（ｅ）において、５０１ｃはバルブ金属多孔質膜、５０２は集電体、５０３は熱接着性絶縁基板、５０４は溝である。
銅膜５０５を除去し、混合膜５０１ｂの異相成分を除去することで、バルブ金属多孔質膜５０１ｃを形成する。
【００９８】
（工程Ｂ−ｆ）
熱接着性絶縁基板に、集電体に通じる開口部を形成する工程で、製造方法Ａの工程Ａ−ｆと同工程であり、図５（ｆ）を参照して説明する。
図５（ｆ）において、５０１ｃはバルブ金属多孔質膜、５０２は集電体、５０３は熱接着性絶縁基板、５０４は溝、５０７は開口部である。
【００９９】
熱接着性絶縁基板５０３に、集電体５０２に通じる開口部５０７を形成するもので、開口部５０７の形状は円形、直線状の溝など、適時選択できる。
【０１００】
（工程Ｂ−ｇ）
開口部を通して集電体と導通した陽極電極を形成する工程で、製造方法Ａの工程Ａ−ｇと同工程であり、図５（ｇ）を参照して説明する。
図５（ｇ）において、３は第一のバルブ金属陽極体シート、５０１ｃはバルブ金属多孔質膜、５０２は集電体、５０３は熱接着性絶縁基板、５０４は溝、５０７は開口部、５０８は陽極電極である。
【０１０１】
開口部５０７を通して集電体と導通した陽極電極５０８を形成するもので、導電性を有する銀、銅、カーボン粒子などとエポキシ樹脂などからなる導電性ペーストをスクリーン印刷法で充填し、１００〜２００℃で熱硬化させたもの、或いは無電解銅めっき、電解銅めっきの順に銅めっきで形成したものである。
【０１０２】
（第二のバルブ金属陽極体シートの製造方法Ｃ）
本発明に係る第二のバルブ金属陽極体シートの製造方法Ｃは、
工程Ｃ−ａ：銅膜からなる集電体の片面上に、バルブ金属膜を形成した後、バルブ金属およびバルブ金属と相溶性を持たない異相成分からなる混合膜を形成する工程、
工程Ｃ−ｂ：混合膜を熱処理する工程、
工程Ｃ−ｃ：銅膜からなる集電体面と熱接着性絶縁基板プリプレグを接合する工程、
工程Ｃ−ｄ：混合膜表面から熱接着性絶縁基板内に達する升目状の溝を形成する工程、
工程Ｃ−ｅ：溝の内部に絶縁樹脂を充てんする工程、
工程Ｃ−ｆ：混合膜の異相成分を除去してバルブ金属多孔質膜を形成する工程、
工程Ｃ−ｇ：熱接着性絶縁基板に、集電体に通じる開口部を形成する工程、
工程Ｃ−ｈ：開口部を通して集電体と導通した陽極電極を形成する工程、
からなり、以下、各工程を図を用いて詳しく説明する。
【０１０３】
（工程Ｃ−ａ）
銅膜からなる集電体の片面上に、バルブ金属膜を形成した後、バルブ金属および該バルブ金属と相溶性を持たない異相成分からなる混合膜を形成する工程で、図６（ａ）を参照して説明する。
図６（ａ）において、６０１ａは混合膜、６０２は銅膜（集電体）、６０５はバルブ金属膜である。
【０１０４】
銅膜（集電体）６０２の片面上に、バルブ金属をスパッタリングしてバルブ金属膜６０５を形成する。続いて、バルブ金属および該バルブ金属と相溶性を持たない異相成分からなる混合膜６０１ａを、スパッタリング法などの方法を用いて形成する。特に、スパッタリング法を用いるのは、構成する成分の均質性が高い混合膜が得られるので好ましい。
このバルブ金属膜６０５および混合膜６０１ａの形成は、工程Ａ−ａと同じく、スパッタリング法以外にも、真空蒸着法やＣＶＤ法などによる成膜を行ってもよい。
【０１０５】
銅膜（集電体）６０２は、圧延銅箔や電解銅箔を使用する。プリント配線板に一般的に使用されているような片面を粗面化処理して粗面とした銅箔を使用し、この粗面を熱接着性絶縁基板側とすることが好ましい。銅はバルブ金属よりも導電率が高く、電気抵抗の低い集電体を構成でき、銅箔を用いることで混合膜成膜における支持基板とすることができる。
銅膜（集電体）６０２の厚みは、１０〜２００μｍが好ましく、１０μｍ未満では支持基板としての剛性が不十分となり、成膜などの取り扱い時に褶曲や屈曲が生じてしまう。又、２００μｍよりも厚いとコンデンサが厚くなってしまい、薄膜としてのメリットがなくなってしまうためである。
【０１０６】
バルブ金属膜６０５は、集電体の銅膜（集電体）６０２とバルブ金属陽極体シートの製造工程中で用いられる薬品との接触を遮断するために形成されるもので、その膜厚は０．２〜２００μｍが好ましい。膜厚が０．２μｍ未満では、薬品遮断の効果が不十分で銅膜が溶解してしまい、膜厚が２００μｍよりも大きいとコンデンサ厚みが厚くなってしまい、薄膜としてのメリットがなくなってしまうためである。
【０１０７】
混合膜６０１ａの異相成分は、工程Ａ−ａと同じく、Ｃｕを組成比で３０〜７０体積％とすることが望ましく、その厚みは、望みのコンデンサの静電容量から決定されるが、１〜２００μｍであることが望ましい。
【０１０８】
（工程Ｃ−ｂ）
混合膜を熱処理する工程で、図６（ｂ）を参照して説明する。
図６（ｂ）において、６０１ｂは混合膜、６０２は銅膜（集電体）、６０５はバルブ金属膜である。
【０１０９】
工程Ｃ−ａで得られた混合膜６０１ａを熱処理し、混合膜６０１ｂを形成するもので、この工程では、バルブ金属粒子同士、バルブ金属粒子および、銅膜からなる集電体６０２との間の焼結を進めるとともに、異相成分を粒成長させるもので、その製造条件は、製造方法Ａの工程Ａ−ｂと同条件で行われる。
【０１１０】
（工程Ｃ−ｃ）
銅膜の集電体と熱接着性絶縁基板プリプレグを接合する工程で、図６（ｃ）を参照して説明する。
図６（ｃ）において、６０１ｂは混合膜、６０２は銅膜（集合体）、６０３ａは熱接着絶縁基板プリプレグ、６０５はバルブ金属膜である。
【０１１１】
銅膜（集電体）６０２と熱接着性絶縁基板プリプレグ６０３ａを接合するが、その際、銅膜（集電体）６０２端面への熱接着性絶縁基板プリプレグ６０３ａの被覆も同時に行う。
その接合は、銅膜（集電体）６０２と、この銅膜（集電体）６０２よりも大きい熱接着性絶縁基板プリプレグ６０３ａを重ね合わせて、真空ホットプレスで加熱加圧して接合する。この際、加熱軟化した熱接着性絶縁基板プリプレグ６０３ａがシート端面に回り込んで、銅膜（集電体）６０２の端部の銅膜露出部分を覆うものである。なお、銅膜（集電体）６０２の端部は、後工程である工程Ｃ−ｅにおいて、絶縁樹脂で被覆しても良い。
【０１１２】
熱接着性絶縁基板プリプレグ６０３ａは、加熱加圧後に形成される熱接着性絶縁基板の厚みが１０〜２００μｍとなるような厚みが好ましい。熱接着性絶縁基板の厚みが１０μｍよりも薄いと絶縁不良が生じてしまい、２００μｍよりも厚いとコンデンサ厚みが厚くなってしまうためである。
【０１１３】
（工程Ｃ−ｄ）
混合膜表面から熱接着性絶縁基板内に達する升目状の溝を形成する工程で、図６（ｄ）を参照して説明する。
図６（ｄ）において、６０１ｂは混合膜、６０２は銅膜（集合体）、６０３は熱接着絶縁基板、６０４は溝、６０５はバルブ金属膜である。
混合膜６０１ｂの表面から熱接着性絶縁基板６０３の内部まで達する升目状の溝６０４を形成する。溝６０４は、例えば、ダイシングソーを用いて形成する。
【０１１４】
（工程Ｃ−ｅ）
溝の内部を絶縁樹脂で充填する工程で、図６（ｅ）を参照して説明する。
図６（ｅ）において、６０１ｂは混合膜、６０２は銅膜（集合体）、６０３は熱接着絶縁基板、６０４は溝、６０５はバルブ金属膜、６０６は絶縁樹脂である。
溝６０４の内部に絶縁樹脂６０６を充填して満たす。
【０１１５】
用いる絶縁樹脂６０６は、ソルダーレジストが電気絶縁性などの観点から好適で、エポキシ樹脂を主体とする熱硬化性レジストを、スクリーン印刷で溝内部に充填した後、１００〜１８０℃の温度で熱硬化させて形成する。又、感光性液状レジストをスクリーン印刷し、露光硬化させる方法でも良い。更に、アクリル−エポキシ系樹脂に感光基を導入したドライフィルムソルダーレジストを、真空ラミネートし、マスクフィルムを密着させて露光し、炭酸ナトリムなどのアルカリ水溶液で現像しても良い。
【０１１６】
（工程Ｃ−ｆ）
混合膜の異相成分を除去してバルブ金属多孔質膜を形成する工程で、図６（ｆ）を参照して説明する。
図６（ｆ）において、６０１ｃはバルブ金属多孔質膜、６０２は銅膜（集電体）、６０３は熱接着絶縁基板、６０４は溝、６０５はバルブ金属膜、６０６は絶縁樹脂である。
【０１１７】
混合膜６０１ｂの異相成分を除去して、バルブ金属多孔質膜６０１ｃを形成するもので、この異相成分の除去方法には種々の方法を用いることが可能であるが、操作の簡便さなどから、酸などで溶解除去するのが好ましく、使用する酸の種類は、異相成分のみを選択的に溶解するものを選ぶ。
例えば、バルブ金属にＴａ、Ｔａ合金、Ｎｂ、またはＮｂ合金のいずれかを使用し、異相成分としてＣｕを使用する場合では、硝酸、または過酸化水素などを使用して、これらの溶液で、異相成分および酸素バリア成分を溶解除去した後、水洗および乾燥処理を行い、バルブ金属多孔質膜を形成する。
【０１１８】
（工程Ｃ−ｇ）
熱接着性絶縁基板に、集電体に通じる開口部を形成する工程で、図６（ｇ）を参照して説明する。
図６（ｇ）において、６０１ｃはバルブ金属多孔質膜、６０２は銅膜（集電体）、６０３は熱接着絶縁基板、６０４は溝、６０５はバルブ金属膜、６０６は絶縁樹脂、６０７は開口部である。
【０１１９】
熱接着性絶縁基板６０３に、集電体６０２に通じる開口部６０７を形成する。
開口部６０７の形状が、円形の孔の場合には炭酸ガスレーザーなどのレーザー光で穿孔形成する。集電体６０２のバルブ金属膜がレーザー光を反射するので、熱接着性絶縁基板６０３部分のみに開口できる。その開口部の直径は、陽極電極の導電率、レーザー加工性などから、０．０５〜０．３ｍｍの範囲で選定すれば良い。
【０１２０】
又、開口部６０７は、直線の溝状に形成しても良く、このような溝は、ダイシングソーで形成できる。その溝深さは、集電体内部に達しても良く、その溝幅は、陽極電極の導電率、ダイシングソー加工性などから、０．０５〜０．３ｍｍの範囲で選定すればよい。
【０１２１】
（工程Ｃ−ｈ）
開口部を通して集電体と導通した陽極電極を形成する工程で、図６（ｈ）を参照して説明する。
図６（ｈ）において、４は第二のバルブ金属陽極体シート、６０１ｃはバルブ金属多孔質膜、６０２は銅膜（集電体）、６０３は熱接着絶縁基板、６０４は溝、６０５はバルブ金属膜、６０６は絶縁樹脂、６０７は開口部、６０８は陽極電極である。
【０１２２】
開口部６０７を通して集電体と導通した陽極電極６０８を形成する。このような電極は、例えば、銀、銅、カーボン粒子とエポキシ樹脂などからなる導電性ペーストをスクリーン印刷法で充填し、１００〜２００℃で熱硬化して形成できる。また、無電解銅めっきで電極を形成し、引き続いて電解銅めっきを行っても良く、銅めっきの厚みは陽極電極の導電率、めっき加工性などから、１〜３０μｍの範囲で選定すればよい。
【０１２３】
上記のように作製されたバルブ金属陽極体シートを、升目状の溝から切り離して個片のバルブ金属陽極体を取り出し、誘電体被膜、固体電解質層およびカーボン層、銀ペースト層などの導電体層を形成して、個片のコンデンサ素子を作製することができる。
また、升目状の溝で切り離さない状態で陽極酸化処理を行って、一度に多数の陽極体に誘電体被膜を形成してもよいし、引き続いて、固体電解質層、導電体層を形成して、一度に多数のコンデンサ素子を作製してもよい。この場合、コンデンサ素子を升目状の溝で切り離して個片としてもよいし、複数のコンデンサ素子を搭載したシートとしてもよい。
【０１２４】
尚、混合膜の異相成分を除去してバルブ金属多孔質膜を形成する工程（工程Ａ−ｅ、工程Ｂ−ｅ、工程Ｃ−ｆ）は、この工程位置で行うことに限定されずに、製造方法Ａでは工程Ａ−ｂの次工程、工程Ａ−ｃの次工程、工程Ａ−ｆの次工程、或いは工程Ａ−ｇの次工程で行っても良く、製造方法Ｂでは工程Ｂ−ｃの次工程、工程Ｂ−ｆの次工程、又は工程Ｂ−ｇの次工程で行っても良い、更に、製造方法Ｃでは、工程Ｃ−ｃの次工程、工程Ｃ−ｇの次工程、或いは工程Ｃ−ｈの次工程で行っても良い。
【０１２５】
工程Ａ−ｆ、工程Ｂ−ｆ、工程Ｃ−ｇの次工程に、この工程を行う場合では、多孔質化したバルブ金属多孔質膜（４０１ｃ、５０１ｃ）より、異相成分を除去する前の混合膜（４０１ｂ、５０１ｂ）の方が、機械的強度に優れるためにバルブ金属陽極体シートの取り扱いをより容易にできる。又、工程Ａ−ｇ、工程Ｂ−ｇ、工程Ｃ−ｈの次工程で異相成分を除去するには、陽極電極をラミネートフィルムで被覆する方法で行う。又、工程Ｃ−ｇの次工程で異相成分を除去するには、開口部をラミネートフィルムで被覆する方法で行う。
以下、本発明のバルブ金属陽極体シートの実施の形態を実施例により詳しく説明する。
【実施例１】
【０１２６】
スパッタリング装置（ＳＢＨ−２３０６ＲＤＥ、株式会社アルバック製）を用い、基板ホルダに圧延Ｔａ箔（５０ｍｍ×１００ｍｍ、厚さ５０μｍ、東京電解株式会社製）を取り付けた。圧延Ｔａ箔は集電体となる。スパッタリングターゲットは、純度９９．９９％のＴａターゲットおよびＣｕターゲット（いずれもφ１５２．４ｍｍ、株式会社高純度化学研究所製）とした。先ず、スパッタリング装置内を５×１０−４Ｐａ以下まで真空排気した後、Ａｒガス圧１Ｐａの条件で、ＴａターゲットおよびＣｕターゲットにそれぞれ直流電力を投入し、混合膜の組成がＴａ−６０体積％Ｃｕとなるように同時スパッタを行って、圧延Ｔａ箔集電体の上に厚さ２０μｍの混合膜を形成した。
【０１２７】
この混合膜を高温真空炉（株式会社東京真空製、ｔｕｒｂｏ−ｖａｃ）に装入し、真空度５×１０−３Ｐａ以下で加熱を開始して、７５０℃×６０ｍｉｎの熱処理を行い、次いで圧延Ｔａ箔集電体面と熱接着性絶縁基板プリプレグ（５０ｍｍ×１００ｍｍ、０．１５ｍｍ厚み）を重ね合わせて、真空プレス機（新東工業株式会社製）に挿入し、真空度１．３ｋＰａにて面圧３５ｋｇｆ／ｃｍ２、１７０℃、３０分間の熱接着を行った。
【０１２８】
次に、ダイシングソー（株式会社ディスコ製ＤＡＤ３２１）で混合膜面側から升目状の溝を形成した。具体的には厚み０．１ｍｍのブレードを用い、３．０ｍｍ×４．０ｍｍピッチの升目状に、熱接着性絶縁基板の切残し深さ０．１ｍｍの溝を形成した。
【０１２９】
升目状の溝の形成後に、２．３ｍｏｌ／Ｌの硝酸に浸漬して、混合膜中のＣｕを選択的に溶解し、その後、純水洗浄および乾燥を行なって、多孔質タンタル膜が形成した。
次に、ダイシングソーを用いて、熱接着性絶縁基板側から圧延Ｔａ箔集電体まで通じる幅０．１ｍｍの溝を３．０ｍｍ間隔で形成し、この溝の内部に無電解Ｃｕめっきを２μｍ、続いて電気Ｃｕめっきを１５μｍ形成して、圧延Ｔａ箔集電体に導通する陽極電極が形成されたバルブ金属陽極体シートを作製した。
【実施例２】
【０１３０】
圧延銅箔（５０ｍｍ×１００ｍｍ、厚さ１８μｍ、住友金属鉱山伸銅株式会社製）の上に厚さ２０μｍの混合膜を形成し、続いて、Ｔａターゲットにだけ直流電力を投入して、混合膜の上にＴａ膜を２μｍ形成した以外は実施例１と同様にして混合膜を作製した。本実施例では集電体はＴａ膜である。
【０１３１】
この混合膜を、高温真空炉（株式会社東京真空製、ｔｕｒｂｏ−ｖａｃ）に装入し、真空度５×１０−３Ｐａ以下で加熱を開始して、７５０℃×６０ｍｉｎの熱処理を行い、次いで、Ｔａ膜集電体面と熱接着性絶縁基板プリプレグ（５０ｍｍ×１００ｍｍ、０．１５ｍｍ厚み）を重ね合わせて、真空プレス機（新東工業株式会社製）に挿入し、真空度１．３ｋＰａにて面圧３５ｋｇｆ／ｃｍ２、１７０℃、３０分間の熱接着を行った。
【０１３２】
熱接着後、ダイシングソー（株式会社ディスコ製ＤＡＤ３２１）で圧延銅箔面側から升目状の溝を形成した。具体的には厚み０．１ｍｍのブレードを用い、３．０ｍｍ×４．０ｍｍピッチの升目状に、熱接着性絶縁基板の切残し深さ０．１ｍｍの溝を形成した。
次に、炭酸ガスレーザーを用いて、熱接着性絶縁基板側からＴａ膜集電体まで通じる直径０．２ｍｍの穴を３．０ｍｍ間隔で形成した。
【０１３３】
次に、２．３ｍｏｌ／Ｌの硝酸に浸漬して、圧延銅箔および混合膜中のＣｕを選択的に溶解し、その後、純水洗浄および乾燥を行なって、多孔質タンタル膜を形成した。
次に、穴内部および熱接着性絶縁基板面に無電解Ｃｕめっきを２μｍ、続いて電気Ｃｕめっきを１５μｍ形成して、Ｔａ膜集電体に導通する陽極電極が形成されたバルブ金属陽極体シートを作製した。
【実施例３】
【０１３４】
熱接着性絶縁基板プリプレグを６０ｍｍ×１１０ｍｍとし、圧延銅箔面と熱接着性絶縁基板プリプレグとを重ね合わせた以外は実施例２と同様にして熱圧着した。圧延銅箔集電体の端面は熱接着性絶縁基板で被覆されていた。これを、ダイシングソー（株式会社ディスコ製ＤＡＤ３２１）で混合膜面側から升目状の溝を、厚み０．１ｍｍのブレードを用い、３．０ｍｍ×４．０ｍｍの升目と６．０×８．０ｍｍ升目の溝を形成した。熱接着性絶縁基板の切残し深さ０．１ｍｍとした。次いで、熱接着性絶縁基板側から圧延Ｔａ箔集電体まで通じる幅０．１ｍｍの溝を３．０ｍｍ間隔と６．０ｍｍの間隔でダイシングソーを用いて形成した。
【０１３５】
次に、混合膜面側に形成した升目状の溝に熱硬化性ソルダーレジストをスクリーン印刷して溝内部にレジストを充填し、熱接着性絶縁基板側の３．０ｍｍ間隔と６．０ｍｍの間隔の溝に、導電性銀ペーストをスクリーン印刷で充填し、１５０℃で熱処理し、ソルダーレジストと導電性銀ペーストを熱硬化させた。
【０１３６】
次に、熱接着性絶縁基板にラミネートフィルムを貼り付けて導電性銀ペーストで形成した陽極電極を被覆した後に、２．３ｍｏｌ／Ｌの硝酸に浸漬して、積層シートの混合膜中のＣｕを選択的に溶解した後、純水洗浄および乾燥を行なって、ラミネートフィルムを剥離して、多孔質タンタル膜が形成されたバルブ金属陽極体シートを作製した。
【実施例４】
【０１３７】
この実施例では、集電体の片面に粗面化処理した集電体を用いた場合のバルブ金属陽極体シートを作製したもので、その実施形態を図７−１および図７−２に示す。
先ずスパッタリング装置（ＳＢＨ−２３０６ＲＤＥ、株式会社アルバック製）を用い、その基板ホルダに、集電体となる圧延Ｔａ箔（５０ｍｍ×１００ｍｍ、厚さ５０μｍ、東京電解株式会社製）を取り付けた。スパッタリングターゲットには、純度９９．９９％のＴａターゲットおよびＣｕターゲット（いずれもφ１５２．４ｍｍ、株式会社高純度化学研究所製）を用いた。
【０１３８】
次に、スパッタリング装置内を５×１０−４Ｐａ以下まで真空排気した後、Ａｒガス圧１Ｐａの条件で、ＴａターゲットおよびＣｕターゲットにそれぞれ直流電力を投入し、混合膜の組成がＴａ−６０体積％Ｃｕとなるように同時スパッタを行い、圧延Ｔａ箔集電体７０２の上に、厚み０．５μｍの混合膜７１１ａを形成した（図７−１（ａ）参照）。この混合膜７１１ａが形成された集電体７０２を、高温真空炉（株式会社東京真空製、ｔｕｒｂｏ−ｖａｃ）に装入し、真空度５×１０−３Ｐａ以下で加熱を開始して、８５０℃×６０ｍｉｎの熱処理を行った（図７−１（ｂ）参照）。熱処理後、真空炉から取り出し、２．３ｍｏｌ／Ｌの硝酸に浸漬して、混合膜７１１ａ中のＣｕを選択的に溶解し、その後、純水洗浄、乾燥して粗面化処理を行った（図７−１（ｃ）参照）。なお、７１１ｂは熱処理後の混合膜、７０２’は粗面化層である。
【０１３９】
粗面化処理による表面積倍率の評価は、この片面に粗面化処理を行った圧延Ｔａ箔集電体および未処理の圧延Ｔａ箔を、各々１ｃｍ２角に切り出し、Ｎｂワイヤをスポット溶接して、０．６ｖｏｌ％のリン酸水溶液中で、１０Ｖ×６ｈｒの陽極酸化処理を行い、その後、３０ｗｔ％硫酸水溶液中でＬＣＲメータ（アジレントテクノロジ製  ４２６３Ｂ）を用いて静電容量を測定し、静電容量から粗面化による表面積倍率を以下の式で算出した。
（粗面化処理後の静電容量−未処理箔の静電容量×０．５）／（未処理箔の静電容量×０．５）
静電容量測定の結果、粗面化による表面積倍率は３．５であった。
【０１４０】
次に、片面を表面積倍率が３．５の粗面化処理を行った圧延Ｔａ箔集電体のもう片面の未処理面に、実施例１と同様の混合膜の成膜（図７−１（ｄ）参照）、および熱処理を施した後（図７−１（ｅ）参照）、粗面化層７０２’を熱接着性絶縁基板プリプレグ７０３ａとの接合面として実施例１と同様の熱圧着を行った（図７−１（ｆ）参照）。その後、実施例１同様にダイシングソーによる溝形成、酸洗、銅めっきを行ってバルブ金属陽極体シート（図７−２（ｇ）〜（ｊ）参照）を作製した。
【実施例５】
【０１４１】
実施例４と同様に、集電体の片面に粗面化処理した集電体を用いた場合のバルブ金属陽極体シートを作製したもので、その実施形態を図８−１および図８−２に示す。
先ず、片面を＃３２０のサンドペーパーによって機械的に粗面化処理して粗面化層８０２’を形成した圧延Ｔａ箔集電体８０２（図８−１（ａ）参照）を、実施例４と同様の方法により、その表面積倍率を求めた結果、表面積倍率は１．９であった。
次に、もう片面の未処理面に、実施例１と同様の混合膜の成膜（図８−１（ｂ）参照）、および熱処理を施した後（図８−１（ｃ）参照）、粗面化層８０２’を熱接着性絶縁基板プリプレグ８０３ａとの接合面として実施例１と同様の熱圧着を行った（図８−１（ｄ）参照）。その後、実施例１同様にダイシングソーによる溝形成、酸洗、銅めっきを行ってバルブ金属陽極体シート（図８−２（ｅ）〜（ｈ）参照）を作製した。
【実施例６】
【０１４２】
実施例５と同様に機械的粗面化処理により集電体の片面を粗面化したもので、その実施形態は、実施例５の図８−１および図８−２と同じである。
先ず、片面を＃２６０のサンドブラスト処理によって、機械的に粗面化処理した圧延Ｔａ箔集電体を、実施例４と同様の方法により、その表面積倍率を求めた結果、その表面積倍率は１．６であった。その後、もう片面の未処理面を混合成膜面、粗面をプリプレグとの接着面として、実施例１と同様の操作を行なってバルブ金属陽極体シートを作製した。
【符号の説明】
【０１４３】
１    第一のバルブ金属陽極体シート
２    第二のバルブ金属陽極体シート
３    陽極電極を備えた第一のバルブ金属陽極体シート
４    陽極電極を備えた第二のバルブ金属陽極体シート
１０１、２０１、３０１    バルブ金属多孔質膜
１０２、２０２、３０２、４０２、５０２、７０２、８０２    集電体
１０２’ ４０２’  粗面化層
７０２’    粗面化層（多孔質膜作製による粗面化処理面）
８０２’    粗面化層（機械的粗面化処理面）
１０３、２０３、３０３、４０３、５０３、６０３、７０３、８０３    熱接着性絶縁基板
１０４、２０４、３０４、４０４、５０４、６０４、７０４、８０４    溝
２０５、３０５、６０５    バルブ金属膜
２０６、３０６、６０６    絶縁樹脂
３０７、４０７、５０７、６０７、７０７、８０７    開口部
３０８、３０９、４０８、５０８、６０８、７０８、８０８    陽極電極
４０１ａ、５０１ａ、６０１ａ、７０１ａ、８０１ａ、７１１ａ    混合膜
４０１ｂ、５０１ｂ、６０１ｂ、７０１ｂ、８０１ｂ、７１１ｂ    混合膜
４０１ｃ、５０１ｃ、６０１ｃ、７０１ｃ、８０１ｃ    バルブ金属多孔質膜
４０３ａ、５０３ａ、６０３ａ、７０３ａ、８０３ａ    熱接着性絶縁基板プリプレグ
５０５    銅膜
６０２    銅膜（集電体）
【図１】
2010183047.tif 000003
【図２】
2010183047.tif 000004
【図３】
2010183047.tif 000005
【図４】
2010183047.tif 000006
【図５】
2010183047.tif 000007
【図６】
2010183047.tif 000008
【図７−１】
2010183047.tif 000009
【図７−２】
2010183047.tif 000010
【図８−１】
2010183047.tif 000011
【図８−２】
2010183047.tif 000012